(57)【要約】【課題】  高ヤング率、高曲げ硬さおよび小曲げ直径の各特性を均衡に備えたケーブル部材用ポリエステルモノフィラメントの提供。【解決手段】エチレン−２，６−ナフタレート単位を８５モル％以上含有するポリエステルを溶融紡糸してなるモノフィラメントであって、ＪＩＳ  Ｌ１０１３に準じて測定したヤング率が１００００Ｎ／ｍｍ2 以上、温度２０℃、湿度６５％ＲＨの環境下でピン間隔１０ｍｍ、降下速度５ｍｍ／分で３点に折り曲げた最大応力を読み取り、式：最大応力（ｃＮ）／繊度（ｄｔｅｘ）にて算出した曲げ硬さが０．０１ｃＮ／ｄｔｅｘ以上０．３０ｃＮ／ｄｔｅｘ以下、特定の条件で測定したときの曲げ直径が２８ｍｍ以下であることを特徴とするケーブル部材用ポリエステルモノフィラメント。【選択図】  なし【特許請求の範囲】
【請求項１】
エチレン−２，６−ナフタレート単位を８５モル％以上含有するポリエステルを溶融紡糸してなるモノフィラメントであって、ＪＩＳ  Ｌ１０１３に準じて測定したヤング率が１００００Ｎ／ｍｍ2 以上、温度２０℃、湿度６５％ＲＨの環境下でピン間隔１０ｍｍ、降下速度５ｍｍ／分で３点に折り曲げた最大応力を読み取り、式：最大応力（ｃＮ）／繊度（ｄｔｅｘ）にて算出した曲げ硬さが０．０１ｃＮ／ｄｔｅｘ以上０．３０ｃＮ／ｄｔｅｘ以下、外径が４、８、１２、１６、２０、２４、２８、３２ｍｍの８種類のパイプまたは丸棒にモノフィラメントを５回巻きつけ、両端に０．００１ｃＮ／ｄｔｅｘの荷重をかけて、温度２０℃、湿度６５％ＲＨの環境下で５分間静止させた後、パイプまたは丸棒からモノフィラメントを外したときに、このモノフィラメントに形状や外観の変化を生じるパイプまたは丸棒の最大外径で定義される曲げ直径が２８ｍｍ以下であることを特徴とするケーブル部材用ポリエステルモノフィラメント。
【請求項２】
ＪＩＳ  Ｌ１０１３に準じて測定した結節強度が０．３ｃＮ／ｄｔｅｘ以上であることを特徴とする請求項１に記載のケーブル部材用ポリエステルモノフィラメント。
【請求項３】
外径が２８ｍｍのパイプまたは丸棒にモノフィラメントを５回巻きつけ、両端に０．００１ｃＮ／ｄｔｅｘの荷重をかけて、温度８５℃、湿度１００％ＲＨの環境下に２４Ｈｒ静置した後のヤング率保持率が５０％以上であることを特徴とする請求項１または２に記載のケーブル部材用ポリエステルモノフィラメント。
【発明の詳細な説明】
【技術分野】
【０００１】
本発明は、ケーブル部材用ポリエステルモノフィラメントに関するものである。さらに詳しくは、高ヤング率、高曲げ硬さおよび小曲げ直径の各特性を均衡に備え、光ファイバーケーブル内のテンションメンバーなどのケーブル部材として使用する際に、耐久性に優れ、ケーブル部材への加工時に湾曲、曲げによる光損失を生じることがないばかりか、ケーブル部材にフィブリル化、割れ、ささくれ等の問題を発生することがないケーブル部材用ポリエチレンナフタレート系モノフィラメントに関するものである。
【背景技術】
【０００２】
近年、ＦＴＴＨ（ｆｉｂｅｒ  ｔｏ  ｔｈｅ  ｈｏｍｅ）に使用される通信ケーブルには、多大な情報を瞬時に送受信するために光ファイバーケーブルが使用されている。そして、この光ファイバーケーブルに使用されるテンションメンバーに対する要求性能としては、光ファイバーの微妙な伸びを保護するために高ヤング率であることが挙げられ、この性能を満たす素材としては鋼線などが多く使用されているが、電柱からの引込み線に使用される光ファイバーケーブル（例えばドロップケーブル）に、鋼線をテンションメンバーとして使用した場合には、電柱からの電圧誘引が起こった際に、家庭内の電化製品が電圧により故障や破損するという問題があるため、最近ではテンションメンバーなどのケーブル材料を絶縁材料に互換する要請が高まっている。
【０００３】
また、ＦＴＴＨ用の光ファイバーケーブルは、端末になればなるほど各家庭内の集合コンセント、ターミナルおよびルーター等の接続機器（交換機）に直接接続されるため、光ファイバーケーブル自体を小さく曲げるのが可能であること、つまり曲げ直径が小さいことに対する要請も高くなっている。
【０００４】
さらに、光ファイバーケーブルの接続時には、テンションメンバーをボルトにて固定しており、作業性が悪いことから、テンションメンバー自身を結ぶことで作業を軽減すること、つまりテンションメンバーの結節強度を改善することへの要請が高まっている。
【０００５】
このような要請を満たすテンションメンバーに使用するケーブル部材としては、ガラスロッド（ＧＦＲＰ）やケブラーロッド（ＫＦＲＰ）などの絶縁材料（例えば、特許文献１参照）が挙げられるが、これらのＧＦＲＰやＫＦＲＰを９０°または１８０°に曲げると、その部材が割れたり折れたりするため、光ファイバーケーブルの曲げ直径が大きくなり、ましてやテンションメンバーを結ぶこともできないことから、他の材料の選択が必要となってきている。
【０００６】
一方、ポリエステル繊維は、その優れた物理特性・化学特性から種々の産業資材として使用されているが、ポリエステル繊維の中でも代表的なポリエチレンテレフタレートモノフィラメントの製造方法（例えば、特許文献２および３参照）においては、上述の高ヤング率化の要請に対し、延伸倍率を上げることにより対処しているが、この場合には、延伸切れなどの操業性の悪化が顕著に発現してしまうため、高ヤング率化には限界があった。
【０００７】
また、ポリエステル繊維の曲げ直径を小さくするという要請に対しては、延伸倍率を下げることで引張伸度を上げる等の手法がとられているが、この場合には高ヤング率を維持することができなかった。
【０００８】
つまり、ポリエステル繊維の高ヤング率化と小曲げ直径化とは二律背反の関係にあり、ポリエチレンテレフタレートモノフィラメントにおいて高ヤング率と小曲げ直径を同時に満足するには限界があった。
【０００９】
さらに、端末の光ファイバーケーブルを曲げる時には、曲げの応力が光ファイバーケーブルの一箇所に集中しないように、テンションメンバーに腰（曲げ硬さ）を持たせて、曲げによる伝送損失（マイクロベンディンググロス）が生じないようにすることについての要望もあることから、テンションメンバーに対する要求性能として高曲げ硬さも必要とされている。
【００１０】
ポリエステル繊維に対する曲げ硬さの要請に対しては、高ヤング率化の手法が挙げられるが、上述したように高ヤング率化をしようとすると曲げ直径が大きくなる。また、繊維の糸径（外径）を大きくする方法もあるが、この場合には光ファイバーケーブル自体が大径化することにより、曲げ直径が大きくなる。
【００１１】
つまり、ポリエステル繊維の高曲げ硬さ化と小曲げ直径化とは二律背反の関係にあり、ポリエチレンテレフタレートモノフィラメントにおいて高曲げ硬さと小曲げ直径とを同時に満足するには限界があった。
【００１２】
一方最近では、ポリエステル繊維の一つとして、ポリエチレンナフタレート繊維やモノフィラメント（例えば特許文献４〜６参照）が提案されているが、これらはいずれもマルチフィラメントや線径の小さいモノフィラメントに関するものであり、汎用的な繊度や直径を有するモノフィラメントの分野に言及するものではないばかりか、高ヤング率、高曲げ硬さおよび小曲げ直径を同時に満たすモノフィラメントについては何ら開示をするものではなかった。
【００１３】
さらに、ポリエチレンナフタレートモノフィラメントからなるケーブル部材（例えば、特許文献６参照）についても提案されているが、このケーブル部材は、高ヤング率については満たすものの、高曲げ硬さや小曲げ直径に関する改良については何ら言及するものではなかった。
【特許文献１】特開２０００−１７１６７３号公報
【特許文献２】特開平６−２２０７１８号公報
【特許文献３】特開平１０−１６８６６１号公報
【特許文献４】特許第２９４８００６号公報
【特許文献５】特開平１１−２７９８３３号公報
【特許文献６】特開２００２−２６６１６４号公報
【発明の開示】
【発明が解決しようとする課題】
【００１４】
本発明は、上述した従来技術における問題点の解決を課題として検討した結果、達成されたものである。
【００１５】
したがって、本発明の目的は、高ヤング率、高曲げ硬さおよび小曲げ直径の各特性を均衡に具備し、光ファイバーケーブル内のテンションメンバーなどのケーブル部材として使用する際に、耐久性に優れ、ケーブル部材への加工およびケーブルの敷設時に湾曲、曲げによる光損失を生じることがないばかりか、ケーブル部材にフィブリル化、割れ、ささくれ等の問題が発生することのないケーブル部材用ポリエステルモノフィラメントを提供することにある。
【課題を解決するための手段】
【００１６】
本発明者らは、上記の課題を達成すべく鋭意検討した結果、ポリエチレンナフタレートからなり、かつヤング率、曲げ硬さおよび曲げ直径がそれぞれ特定の範囲にあるポリエステルモノフィラメントが、通信ケーブル部材のテンションメンバー、介在線、引き裂き線等のケーブル部材として使用した際に最良の効果を発現することを見出し、本発明に到達した。
【００１７】
すなわち、本発明のケーブル部材用ポリエステルモノフィラメントは、エチレン−２，６−ナフタレート単位を８５モル％以上含有するポリエステルを溶融紡糸してなるモノフィラメントであって、ＪＩＳ  Ｌ１０１３に準じて測定したヤング率が１００００Ｎ／ｍｍ2 以上、温度２０℃、湿度６５％ＲＨの環境下でピン間隔１０ｍｍ、降下速度５ｍｍ／分で３点に折り曲げた最大応力を読み取り、式：最大応力（ｃＮ）／繊度（ｄｔｅｘ）にて算出した曲げ硬さが０．０１ｃＮ／ｄｔｅｘ以上０．３０ｃＮ／ｄｔｅｘ以下、外径が４、８、１２、１６、２０、２４、２８、３２ｍｍの８種類のパイプまたは丸棒にモノフィラメントを５回巻きつけ、両端に０．００１ｃＮ／ｄｔｅｘの荷重をかけて、温度２０℃、湿度６５％ＲＨの環境下で５分間静止させた後、パイプまたは丸棒からモノフィラメントを外したときに、このモノフィラメントに形状や外観の変化を生じるパイプまたは丸棒の最大外径で定義される曲げ直径が２８ｍｍ以下であることを特徴とする。
【００１８】
また、本発明のケーブル部材用ポリエステルモノフィラメントにおいては、
ＪＩＳ  Ｌ１０１３に準じて測定した結節強度が０．３ｃＮ／ｄｔｅｘ以上であること、および
外径が２８ｍｍのパイプまたは丸棒にモノフィラメントを５回巻きつけ、両端に０．００１ｃＮ／ｄｔｅｘの荷重をかけて、温度８５℃、湿度１００％ＲＨの環境下に２４Ｈｒ静置した後のヤング率保持率が５０％以上であることが、
いずれも好ましい条件として挙げられる。
【発明の効果】
【００１９】
本発明のケーブル部材用ポリエステルモノフィラメントは、ポリエチレンテレフタレートでは到底発現し得ない高ヤング率、高曲げ硬さおよび小曲げ直径の各特性を均衡に具備するものである。したがって、光ファイバーケーブル内のテンションメンバーなどのケーブル部材として使用する際に、耐久性に優れ、ケーブル部材への加工時に湾曲、曲げによる光損失を生じることがないばかりか、ケーブル部材にフィブリル化、割れ、ささくれ等の問題を発生することがなく、容易に高次加工ができるため、テンションメンバー、介在線、引き裂き線などのケーブル部材へ展開が可能である。
【発明を実施するための最良の形態】
【００２０】
以下に、本発明について詳細に説明する。
【００２１】
本発明でモノフィラメントの素材ポリマーとして使用するポリエチレンナフタレートポリマーとは、ポリエチレン−２，６−ナフタレート単位を８５モル％以上含有するポリマーである。
【００２２】
なお、ポリエチレンナフタレートポリマーは、１５モル％未満であれば、他のジカルボン酸成分およびジオール成分を含有することができ、他のジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが、他のジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられ、これらは２種以上を組合わせて用いることができる。
【００２３】
しかし、ポリエチレン−２，６−ナフタレート単位の含有量が上記の範囲未満のポリエチレンナフタレートの場合は、ポリエチレンナフタレートポリマー特有の高ヤング率が得られにくく、モノフィラメント自体の強度やタフネスが大幅に低下する傾向となる。
【００２４】
すなわち、ポリエチレン−２，６−ナフタレート単位が８５モル％以上のポリエチレンナフタレートポリマーであれば、ケーブル部材として要求される高ヤング率、高曲げ硬さおよび小曲げ直径ばかりか、高結節強度をも満足したポリエステルモノフィラメントを得ることができる。
【００２５】
なお、本発明で使用するポリエチレンナフタレートポリマーには、本発明の目的を阻害しない範囲であれば、酸化チタン、酸化ケイ素、炭酸カルシウム、炭酸マグネシウム、炭酸バリウム、硫酸バリウム、硫酸カルシウム、燐酸バリウム、燐酸リチウム、燐酸カルシウム、燐酸マグネシウム、酸化アルミニウム、酸化ジルコニア、フッ化リチウム、カオリン、タルク等の無機粒子、耐熱剤、耐候剤、耐光剤、耐加水分解剤、紫外線防止剤、酸化防止剤、帯電防止剤、平滑剤、ワックス類、シリコーンオイル、界面活性剤、染料、顔料などの公知の添加剤成分を必要に応じて任意に添加することができる。
【００２６】
さらに、ポリエチレンナフタレートポリマーには、本発明の目的を阻害しない範囲であれば、ポリエチレンテレフタレート、ポリメチレンテレフタレート、ポリブチレンテレフタレート、ポリプロピレンテレフタレート、ポリメチレンナフタレート、ポリブチレンナフタレート、ポリプロピレンナフタレートまたはその２種類以上の共重合またはブレンドなどのポリエステル、ナイロン６、ナイロン６６、ナイロン６・１２、ナイロン１２、ナイロン６・１０、ナイロン１０、またはその２種類以上の共重合またはブレンドなどのポリアミド、ポリプロピレン、低密度および高密度ポリエチレン、シンジオタクチックまたはアタクチックまたはイソタクチックポリスチレンなどのポリオレフィン、ポリフェニレンサルファイドなどのポリサルファイド、ポリスチレン・ポリブタジエン・ポリスチレンブロックコポリマー、ポリスチレン・ポリイソプレン・ポリスチレンブロックコポリマーなどのスチレン系熱可塑性エラストマー、エチレン・プロピレン・ジエチレンコポリマーなどのオレフィン系ゴムとポリプロピレンまたはエチレンなどのポリオレフィンとのブレンドなどのポリオレフィン系熱可塑性エラストマー、ポリウレタン系熱可塑性エラストマー、ポリエステル系熱可塑性エラストマー、フッ素ゴム系熱可塑性エラストマー、ポリエーテルエステル、ポリウレタン、ポリカボネート、ポリアリレート、エチレンテトラフロロエチレン、ポリビニリデンフロライドなどのフッ素樹脂、およびシリコン樹脂などの他の熱可塑性樹脂やガラス繊維や炭素繊維などの補強繊維を、必要に応じて１５重量％以下ブレンドして使用することもできる。
【００２７】
また、本発明のケーブル部材用ポリエステルモノフィラメントの断面形状については特に限定されるものではなく、例えば丸形、楕円形、三角・四角・六角などの多角形、星形・十・Ｙ・Ｈ形・花びら形・６葉・８葉・１３葉・帽子形などの異形断面および中空形などを挙げることができ、これらの形状を一部変更したものや合成したものでもよい。また、ケーブル部材への使用にあたっては、これらの各種の断面形状を組み合わせてもよい。
【００２８】
また、光ファイバーの接続には色調により光ファイバーを区分および識別することがあるので、本発明のケーブル部材用ポリエステルモノフィラメントは、色調についても特に限定するものではなく、例えば、透明、白、青、赤、黒、黄、緑、紫、橙、水色、茶、桃、黄緑などに染色または着色して用いることができる。
【００２９】
そして、本発明のケーブル部材用ポリエステルモノフィラメントは、直径を０．０５〜４．００ｍｍ、特に０．２０〜２．００ｍｍの範囲とすることにより、ケーブル部材用モノフィラメントとしての好適な性能を発揮する。
【００３０】
本発明のケーブル部材用ポリエステルモノフィラメントは、ＪＩＳ  Ｌ１０１３に準じて測定したヤング率が１００００Ｎ／ｍｍ2 以上、好ましくは１２０００Ｎ／ｍｍ2 以上、さらに好ましくは１５０００Ｎ／ｍｍ2 以上であることを特徴とするものである。
【００３１】
なお、ヤング率が上記の範囲未満では、従来のポリエチレンテレフタレートモノフィラメントが発現する最大のヤング率とほぼ同等のレベルであるため、ポリエチレンナフタレートモノフィラメントとしての利点が得られないばかりか、ケーブル部材としての高ヤング率の要望を満たすことができないため好ましくない。
【００３２】
すなわち、ヤング率が１００００Ｎ／ｍｍ2 以上であれば、ポリエチレンテレフタレートモノフィラメントでは到底到達することができなかった近年のケーブル部材の高ヤング率化の要望に対し十分に対応することができ、各種のケーブル部材用途に容易に展開が可能となるのである。
【００３３】
また、本発明のケーブル部材用ポリエステルモノフィラメントは、温度２０℃、湿度６５％ＲＨの環境下でピン間隔１０ｍｍ、降下速度５ｍｍ／分で３点に折り曲げた最大応力を読み取り、式：最大応力（ｃＮ）／繊度（ｄｔｅｘ）にて算出した曲げ硬さが０．０１ｃＮ／ｄｔｅｘ以上０．３０ｃＮ／ｄｔｅｘ以下、好ましく０．０２ｃＮ／ｄｔｅｘ以上０．２０ｃＮ／ｄｔｅｘ以下であることも特徴とするものである。
【００３４】
この曲げ硬さが０．０１ｃＮ／ｄｔｅｘ未満であれば、湾曲による応力（曲げ応力）が一カ所に集中して、曲げによる光損失が大きく発生するため好ましくない。
【００３５】
また、曲げ硬さが０．３０ｃＮ／ｄｔｅｘより大きい場合は、湾曲による応力により小さく曲げることができず、曲げ直径が大きくなるため好ましくない。
【００３６】
すなわち、曲げ硬さが０．０１ｃＮ／ｄｔｅｘ以上０．３０ｃＮ／ｄｔｅｘ以下であれば、曲げ応力が一カ所に集中せず、曲げによる光損失もなく、またケーブルの曲げ直径が小さくなり、両特性が維持できるため、ＦＴＴＨ等に使用されるケーブル部材に対し、有効に展開することができるのである。
【００３７】
さらに、本発明のケーブル部材用ポリエステルモノフィラメントは、外径が４、８、１２、１６、２０、２４、２８、３２ｍｍの８種類のパイプまたは丸棒にモノフィラメントを５回巻きつけて、両端に０．００１ｃＮ／ｄｔｅｘの荷重をかけ、温度２０℃、湿度６５％ＲＨの環境下で５分間静止させた後、パイプまたは丸棒からモノフィラメントを外したときに、このモノフィラメントの形状や外観の変化が生じるパイプまたは丸棒の最大外径で定義される曲げ直径が２８ｍｍ以下、好ましくは２４ｍｍ以下、さらに好ましくは２０ｍｍ以下であることも特徴とするものである。
【００３８】
曲げ直径が２８ｍｍより大きい場合は、ＧＦＲＰやＫＦＲＰと同等の曲げ直径であり、ケーブル部材としての要求を満たすことができないため好ましくない。
【００３９】
すなわち、曲げ直径が２８ｍｍ以下であれば、光ファイバーケーブルが曲げられた状態でも光ファイバーの微妙な伸びに耐えられるテンションメンバーとしての役割を担うことができ、曲げに対しての光損失もなく、光ファイバーケーブル部材に対し容易に展開することができるのである。
【００４０】
なお、曲げ直径評価におけるモノフィラメントの形状や外観の変化とは、フィブリル化や割れ、色相の変化等の目視で判断できる変化をいい、使用するパイプまたは丸棒は、外径が４、８、１２、１６、２０、２４、２８、３２ｍｍの８種類であり、それらの材質については特に限定しないが、例えばステンレス、セラミック、樹脂等が挙げられ、なかでもステンレスが好ましい。
【００４１】
また、本発明のケーブル部材用ポリエステルモノフィラメントは、上記の三特性に加えて、ＪＩＳ  Ｌ１０１３に準じて測定した結節強度が０．３ｃＮ／ｄｔｅｘ以上であることがより好ましい。
【００４２】
結節強度が上記範囲未満の場合には、ＧＦＲＰに代表される剛直な繊維やロッド等と同様な特性を示すことにより、モノフィラメント自体を結ぶことができないため、ケーブル部材への展開が難しくなることがあるからである。
【００４３】
つまり、結節強度が０．３ｃＮ／ｄｔｅｘ以上であれば、モノフィラメントが柔軟に湾曲し、モノフィラメント自身が結べることになるため、光ファイバーケーブルの施工時（接続時）の作業の軽減が可能になり、ケーブル部材への展開が一層容易になるのである。
【００４４】
さらに、本発明のケーブル部材用ポリエステルモノフィラメントにおいては、上記の四特性に加えて、ＪＩＳ  Ｌ１  ０１３に準じて測定した１８０℃での乾熱収縮率が８％以下、好ましくは５％以下であること、ＪＩＳ  Ｌ１０１３に準じて測定した引掛強度が０．５ｃＮ／ｄｔｅｘ以上、特に０．８ｃＮ／ｄｔｅｘ以上であることの二特性を満たすものであることがさらに好ましい。
【００４５】
上記の特性を有する本発明のケーブル部材用ポリエステルモノフィラメントは、通常の溶融紡糸、冷却、延伸および熱処理を経て製造することができるが、中でも溶融紡糸温度を２９０〜３１０℃とし、冷却水槽で６０〜９０℃で冷却した後、延伸倍率４．５〜９．０倍に一段または二段延伸し、次いで弛緩熱処理する方法により好ましく製造することができる。
【００４６】
かくして得られる本発明のケーブル部材用ポリエステルモノフィラメントは、上記の特性を満たすことによって、光ファイバーケーブル内のテンションメンバーなどのケーブル部材として使用する際に、耐久性に優れ、ケーブル部材への加工およびケーブルの敷設時に湾曲、曲げによる光損失を生じることがないばかりか、ケーブル部材にフィブリル化、割れ、ささくれ等の問題が発生することがないという優れた効果を発現する。
【００４７】
すなわち、本発明のケーブル部材用ポリエステルモノフィラメントは、これを外径が２４ｍｍのパイプまたは丸棒にモノフィラメントを５回巻きつけ、両端に０．００１ｃＮ／ｄｔｅｘの荷重をかけ、温度８５℃・湿度１００％ＲＨの環境下に２４Ｈｒ置いた後のヤング率保持率が５０％以上、好ましくは７０％以上、さらに好ましくは８０％以上であるという優れた耐久性を発現する。
【００４８】
このヤング率保持率が上記範囲未満の場合は、各種ケーブルを小さく曲げた場合でも光ファイバーケーブルの微妙な伸びに耐えられるテンションメンバー等の役割が不十分となるため好ましくない。
【００４９】
また、本発明のケーブル部材用ポリエステルモノフィラメントは、ケーブル部材への加工時やそれを使用したケーブルの敷設時に湾曲、曲げによる光損失を生じることがないばかりか、ケーブル部材にフィブリル化、割れ、ささくれ等の問題が発生することがないため、加工性が良好で、施工者の手や指を傷付けることがなく、安全性にも優れるという優れた効果を発現することから、容易に高次加工ができるため、各種の通信ケーブル部材として展開することができる。
【００５０】
このケーブル部材としての種類には特に制限はなく、光ファイバ通信ケーブル内の光ファイバの補強などを目的に使用される補強線またはテンションメンバー、さらには光ファイバの隙間を埋める目的に使用される介在線およびケーブルの外層被覆を剥離するために用いられる引き裂き線などが挙げられるが、本発明のケーブル部材用ポリエステルモノフィラメントは、これらの各種用途に有効に展開することができる。
【実施例】
【００５１】
以下、実施例により本発明をさらに説明するが、本発明はこれに限定されるものではない。なお、上記および下記に記載の本発明のケーブル部材用ポリエステルモノフィラメントの各種特性の測定方法は次の方法にしたがって行なった。
【００５２】
［直径（ｍｍ）］
デジタルマイクロメーター（ＭＩＴＵＴＯＹＯ製）を用いて、モノフィラメントの長さ方向に５回測定した平均値。
【００５３】
［ヤング率  （Ｎ／ｍｍ2 ）］
ＪＩＳ  Ｌ１０１３  初期引張抵抗度の項目の見かけヤング率に準じて測定した。
【００５４】
［曲げ硬さ（ｃＮ／ｄｔｅｘ）］
温度２０℃湿度６５％ＲＨの環境下でピン間隔１０ｍｍ、降下速度５ｍｍ／分で３点に折り曲げた最大応力を読み取り、次式にて算出した。なお、測定頻度は１０回とし平均値を測定値とした。
【００５５】
曲げ硬さ＝最大応力（ｃＮ）／繊度（ｄｔｅｘ）
［曲げ直径（ｍｍ）］
外径が４、８、１２、１６、２０、２４、２８、３２ｍｍの８種類のステンレス丸棒にモノフィラメントを５回巻きつけて、両端に０．００１ｃＮ／ｄｔｅｘの荷重をかけ、温度２０℃湿度６５％ＲＨの環境下で５分間静止させた後、丸棒からモノフィラメントを外したときに、このモノフィラメントの形状や外観の変化が生じる丸棒の最大外径を読み取り、その数値を曲げ直径とした。なお、モノフィラメントの形状や外観の変化は、フィブリル化や割れや色相の変化等を目視で観察する変化をいう。また測定頻度は各５回とし、外径の数値の最大値を測定値とした。
【００５６】
［結節強度（ｃＮ／ｄｔｅｘ、％）］
ＪＩＳ  Ｌ１０１３  の結節強さ項目に準じて測定した。
【００５７】
［ヤング率保持率（％）］
直径が２４ｍｍのステンレス丸棒にモノフィラメントを５回巻きつけ、両端に０．００１ｃＮ／ｄｔｅｘの荷重をかけたまま、温度８５℃・湿度１００％ＲＨの水中に２４Ｈｒ置いた後のモノフィラメントをヤング率をＪＩＳ  Ｌ１０１３に準じて測定し、次式にて算出した。なお測定頻度は５回とし、平均値を測定値とした。
【００５８】
ヤング率保持率＝処理後のヤング率（Ｎ／ｍｍ2 ）／処理前のヤング率（Ｎ／ｍｍ2 ）×１００
［ケーブルへの加工性］
モノフィラメントの表面に、ポリエチレンを厚さ０．１ｍｍで溶融被覆した後、これを通常の方法によりケーブル部材に加工する際のモノフィラメントの湾曲度合を目視で観察することにより、次の三規準で評価した。
【００５９】
○・・モノフィラメントに湾曲が全くなく、ケーブル部材として好適に使用で        きる、
△・・モノフィラメントに湾曲が多少認められるが、ケーブル部材として使用        することはできる、
×・・モノフィラメントに湾曲が多く認められ、ケーブル部材として使用でき        ない。
【００６０】
［原料Ａ］
エチレン−２，６ナフタレート単位が９２モル％であるポリエチレンナフタレート樹脂（東洋紡績社製ＮＳ６５３Ａ）。
【００６１】
［原料Ｂ］
ポリエチレンテレフタレート樹脂（東レ社製Ｔ７５０Ｍ）。
【００６２】
［実施例１］
原料Ａを通常のエクストルーダー型紡糸機で２９０℃にて溶融し、ギアポンプを経て口径１．７ｍｍφの口金から紡出し、冷却溶媒温度６４℃の水冷却浴槽で冷却した。
【００６３】
得られた未延伸糸を１２０℃で４．８倍に１段延伸した後、２００℃で１．０５倍に熱処理し、速度１３０ｍ／分で巻取ることによりポリエチレンナフタレートモノフィラメントを製造した。
【００６４】
得られたポリエチレンナフタレートモノフィラメントについて、特性を評価した結果を表１に示す。
【００６５】
［実施例２］
原料Ａを通常のエクストルーダー型紡糸機で２９０℃にて溶融し、ギアポンプを経て口径３．５ｍｍφの口金から紡出し、冷却溶媒温度６４℃の水冷却浴槽で冷却した。
【００６６】
得られた未延伸糸１２０℃で４．８倍に１段延伸した後、２００℃で１．０５倍に熱処理し、速度９０ｍ／分巻取ることによりポリエチレンナフタレートモノフィラメントを製造した。
【００６７】
得られたポリエチレンナフタレートモノフィラメントについて、特性を評価した結果を表１に示す。
【００６８】
［実施例３］
原料Ａを通常のエクストルーダー型紡糸機で２９０℃にて溶融し、ギアポンプを経て口径３．７ｍｍφの口金から紡出し、冷却溶媒温度６４℃の水冷却浴槽で冷却した。
【００６９】
得られた未延伸糸を１２０℃で４．８倍に１段延伸した後、２００℃で１．０５倍に熱処理し、速度５０ｍ／分で巻取ることによりポリエチレンナフタレートモノフィラメントを製造した。
【００７０】
得られたポリエチレンナフタレートモノフィラメントについて、特性を評価した結果を表１に示す。
【００７１】
［実施例４］
原料Ａを通常のエクストルーダー型紡糸機で２９０℃にて溶融し、ギアポンプを経て口径５．５ｍｍφの口金から紡出し、冷却溶媒温度６４℃の水冷却浴槽で冷却した。
【００７２】
得られた未延伸糸を１２０℃で４．８倍に１段延伸した後、２００℃で１．０５倍に熱処理し、速度４０ｍ／分で巻取ることによりポリエチレンナフタレートモノフィラメントを製造した。
【００７３】
得られたポリエチレンナフタレートモノフィラメントについて、特性を評価した結果を表１に示す。
【００７４】
［実施例５］
原料Ａを通常のエクストルーダー型紡糸機で２９０℃にて溶融し、ギアポンプを経て口径１７ｍｍφの口金から紡出し、冷却溶媒温度６４℃の水冷却浴槽で冷却した。
【００７５】
得られた未延伸糸を１２０℃で４．８倍に１段延伸した後、２００℃で１．０５倍に熱処理し、速度２５ｍ／分で巻取ることによりポリエチレンナフタレートモノフィラメントを製造した。
【００７６】
得られたポリエチレンナフタレートモノフィラメントについて、特性を評価した結果を表１に示す。
【００７７】
【表１】
2005068617.tif 000002
［比較例１］
実施例１において、得られた未延伸糸を１４０℃で４．０倍に１段延伸した後、２４０℃で０．９５倍に弛緩熱処理に変更した以外は、実施例１と同様の方法でポリエチレンナフタレートモノフィラメントを製造した。
【００７８】
この場合には、延伸点が不安定のため均一なモノフィラメントが得られなかったが、少量得られたポリエチレンナフタレートモノフィラメントについて、特性を評価した結果を表２に示す。
【００７９】
表２から明らかなように、この場合に得られたモノフィラメントは、ヤング率、曲げ硬さおよび結節強度を満たすことができず、本発明が目的とする改良効果が得られなかった。
【００８０】
［比較例２］
原料Ａを通常のエクストルーダー型紡糸機で２９０℃にて溶融し、ギアポンプを経て口径１．５ｍｍφの口金から紡出し、冷却溶媒温度６４℃の水冷却浴槽で冷却した。
【００８１】
得られた未延伸糸を１４０℃で６．０倍、１８０℃で１．５倍、２２０℃で１．１１倍に３段延伸した後、２４０℃で０．９８倍に弛緩熱処理し、速度１３０ｍ／分で巻取ることによりポリエチレンナフタレートモノフィラメントを製造した。  得られたポリエチレンナフタレートモノフィラメントについて、特性を評価した結果を表２に示す。
【００８２】
表２から明らかなように、この場合に得られたモノフィラメントは、延伸倍率が高すぎたために、曲げ硬さおよび曲げ半径を満たすことができず、本発明が目的とする改良効果が得られなかった。
【００８３】
［比較例３］
原料Ｂを通常のエクストルーダー型紡糸機で２８０℃にて溶融し、ギアポンプを経て口径０．７ｍｍφの口金から紡出し、冷却溶媒温度７０℃の水冷却浴槽で冷却した。
【００８４】
得られた未延伸糸を９３℃で３．０倍に１段延伸し、さらに２００℃で１．９３倍に２段延伸した後、２５０℃で０．７５倍に弛緩熱処理し、速度１５０ｍ／分で巻取ることによりポリエチレンテレフタレートモノフィラメントを製造した。
【００８５】
得られたポリエチレンテレフタレートモノフィラメントについて、特性を評価した結果を表２に示す。
【００８６】
表２から明らかなように、この場合に得られたポリエチレンテレフタレートモノフィラメントは、高ヤング率化することができず、ケーブル部材用途としては不十分な性能しか発現できなかった。
【００８７】
【表２】
2005068617.tif 000003
【産業上の利用可能性】
【００８８】
以上説明したように、本発明のケーブル部材用ポリエステルモノフィラメントは、テンションメンバー、介在線、引き裂き線などのケーブル部材へ展開が可能である。